(57)【特許請求の範囲】
【請求項１】
無端帯状に形成されたクローラ本体に、該クローラ本体を駆動するスプロケットの歯が挿入される係合孔が周方向に間隔をおいて形成されていると共に、この係合孔のクローラ外周側を塞ぐ薄肉ゴム膜部が設けられており、これらクローラ本体及び薄肉ゴム膜部はゴムを加硫することで形成されると共に、この加硫の際において、ゴムクローラを成型するモールドの、薄肉ゴム膜部を形成する部分に断熱材を設けることにより薄肉ゴム膜部の加硫温度をクローラ本体の加硫温度よりも低くし、これによって薄肉ゴム膜部とクローラ本体とがともに最適加硫となるように、薄肉ゴム膜部の加硫速度をクローラ本体よりも遅くして加流することで形成されていることを特徴とするゴムクローラ。
【請求項２】
薄肉ゴム膜部にクローラ本体よりも加硫速度の遅いマトリックスゴムが使用され、このマトリックスゴムは、ＳＢＲ、ＮＢＲ、ＥＰＤＭ、ＩＩＲなどの加硫速度の遅いゴム群のうち、少なくとも１種類を含有し、薄肉ゴム膜部に使用される加硫速度の遅いゴムのゴム配合中の天然ゴム配合量がクローラ本体に使用されるゴムのゴム配合中の天然ゴム配合量に対して３分の２重量部以下とされていることを特徴とする請求項１に記載のゴムクローラ。
【請求項３】
薄肉ゴム膜部に使用される加硫速度の遅いゴムのゴム配合中のシリカ配合量がクローラ本体に使用されるゴムのゴム配合中のシリカ配合量に対して２分の３重量部以上とされていることを特徴とする請求項１又は２に記載のゴムクローラ。
【請求項４】
薄肉ゴム膜部に使用される加硫速度の遅いゴムが、クローラ本体を構成するゴムよりも伸びが高い性質のゴムによって構成されていることを特徴とする請求項２又は３に記載のゴムクローラ。
【請求項５】
薄肉ゴム膜部の、クローラ本体に連接するゴム膜基部の肉厚を、中央側よりも厚くしたことを特徴とする請求項１〜４のいずれかに記載のゴムクローラ。
【請求項６】
クローラ本体がスプロケットに巻き掛けられた状態において、薄肉ゴム膜部とスプロケットの歯との間に隙間が形成されるように構成したことを特徴とする請求項１〜５のいずれかに記載のゴムクローラ。
【請求項７】
薄肉ゴム膜部は、係合孔を実質的に塞ぐゴム膜本体と、このゴム膜本体をクローラ本体に連接させるゴム膜基部とから構成され、ゴム膜基部は、係合孔の内面のクローラ厚さ方向中途部から係合孔の内方に向けて延出された後、クローラ外周側に向けて延出されて形成されていて、ゴム膜基部のクローラ外周側に、クローラ外周側から凹む凹状部を有することを特徴とする請求項１〜６のいずれかに記載のゴムクローラ。
【発明の詳細な説明】
【０００１】
【発明の属する技術分野】
本発明は、ゴムクローラ（弾性クローラともいう）に係り、コンバイン等の農機や、バックホー等の建機などの走行部に採用される無限軌道走行装置（クローラ式走行装置）に採用されるものである。
【０００２】
【従来の技術】
農機、建機などの走行部に採用される無限軌道走行装置は、例えば、駆動輪と、アイドラ（従動輪）と、複数の転輪とにわたって無端帯状のクローラベルト（履帯）を巻き掛けることによって主構成されていて、駆動輪を回転駆動させることにより、クローラベルトを周方向に循環回走させ、これにより走行するように構成されている。
前記クローラベルトとして、本体部分がゴムによって形成されたゴムクローラがあり、駆動輪としてスプロケットによって構成されているものがある。
【０００３】
前記ゴムクローラは、クローラ本体をゴムによって無端帯状に形成し、このクローラ本体に、係合孔を周方向に間隔をおいて形成し、この係合孔にスプロケットの歯を挿入して該スプロケットを回転させることで、ゴムクローラが駆動されるように構成されている。
ところで、この種の走行装置で路面を走行すると、係合孔から泥土、砂利、小石その他の異物がゴムクローラの内周側に侵入し、それがゴムクローラの内周側に溜まると共に、それがころがって泥玉となり、最後には、圃場にころげ落ちることとなる。
【０００４】
この泥玉が圃場に落とされると、例えば、稲刈する場合の邪魔者となって株元からの刈り取りができず、無理に刈り取ると刈刃を損傷することになるし、また、稲穂とともに泥をコンバインの中に送り込んでしまうこともある。
また、ゴムクローラの内周側に浸入した侵入物が転輪で踏み付けられて押固められて硬化し、これが繰返されると、転輪通過面のゴムが損傷し、所謂虫喰い現象を生じさせることによって、ゴムと芯金との接着が破壊されて該芯金およびこの芯金を外囲いしたスチールコードの発錆を招き、延いては、全体の損傷に至る場合がある。
【０００５】
このため、土砂等が係合孔を通してゴムクローラの内周側に浸入しないように、係合孔のクローラ外周側を薄肉ゴム膜部で閉塞するようにしたものがある（特開昭５６−８６８７１号公報参照）。
【０００６】
【発明が解決しようとする課題】
前記従来のものにあっては、クローラ本体及び薄肉ゴム膜部は、モールド内にゴムを入れ加硫することによって成型されるが、薄肉ゴム膜部のゴムゲージ（肉厚）は、クローラ本体に比べて非常に薄肉（例えば、０．５〜３ｍｍ）に形成されるため、クローラ本体を最適加硫となるように加硫すると、薄肉ゴム膜部が加硫オーバーとなり（加硫もどりが生じ）、薄肉ゴム膜部の加硫ゴムの物理的性質（例えば、伸び強度）が最高値を通り越して低下することとなるという問題がある。
【０００７】
そして、走行時において、薄肉ゴム膜部にスプロケットの歯が接触したり、異物が巻き込まれたりして薄肉ゴム膜部が伸ばされることが繰り返されると、薄肉ゴム膜部が次第に破れて、ちぎれていき、薄肉ゴム膜部が早期に破損するという問題が生じる。
また、薄肉ゴム膜部がスプロケットの歯に接触して伸ばされないように、薄肉ゴム膜部をクローラ外周側に変位させて、薄肉ゴム膜部がスプロケットの歯に接触しないようにすることが考えられているが、薄肉ゴム膜部をあまりクローラ外周側に変位させると、スプロケット等の巻き掛け部分において、薄肉ゴム膜部が大きく伸ばされることとなり、薄肉ゴム膜部に傷等を受けていると、そこから破けてくることとなる。
【０００８】
なお、薄肉ゴム膜部が破れると、この破れた部分から土砂等がゴムクローラの内周側に浸入し、従来の技術で説明した問題が生じる。
そこで、本発明は、前記問題点に鑑みて、薄肉ゴム膜部の耐久性の向上を図ったゴムクローラを提供することを目的とする。
【０００９】
【課題を解決するための手段】
前記課題を解決するために本発明が講じた技術的手段は、無端帯状に形成されたクローラ本体に、該クローラ本体を駆動するスプロケットの歯が挿入される係合孔が周方向に間隔をおいて形成されていると共に、この係合孔のクローラ外周側を塞ぐ薄肉ゴム膜部が設けられており、これらクローラ本体及び薄肉ゴム膜部はゴムを加硫することで形成されると共に、この加硫の際において、ゴムクローラを成型するモールドの、薄肉ゴム膜部を形成する部分に断熱材を設けることにより薄肉ゴム膜部の加硫温度をクローラ本体の加硫温度よりも低くし、これによって薄肉ゴム膜部とクローラ本体とがともに最適加硫となるように、薄肉ゴム膜部の加硫速度をクローラ本体よりも遅くして加流することで形成されていることを特徴とする。
【００１０】
また、薄肉ゴム膜部にクローラ本体よりも加硫速度の遅いマトリックスゴムを使用し、このマトリックスゴムを、ＳＢＲ、ＮＢＲ、ＥＰＤＭ、ＩＩＲなどの加硫速度の遅いゴム群のうち、少なくとも１種類を含有し、薄肉ゴム膜部に使用される加硫速度の遅いゴムのゴム配合中の天然ゴム配合量がクローラ本体に使用されるゴムのゴム配合中の天然ゴム配合量に対して３分の２重量部以下とされているのがよい。
また、薄肉ゴム膜部に使用される加硫速度の遅いゴムのゴム配合中のシリカ配合量がクローラ本体に使用されるゴムのゴム配合中のシリカ配合量に対して２分の３重量部以上とされているのがよい。
【００１１】
また、薄肉ゴム膜部に使用される加硫速度の遅いゴムが、クローラ本体を構成するゴムよりも伸びが高い性質のゴムによって構成されているのがよい。
また、薄肉ゴム膜部の、クローラ本体に連接するゴム膜基部の肉厚を、中央側よりも厚くするのがよい。
また、クローラ本体がスプロケットに巻き掛けられた状態において、薄肉ゴム膜部とスプロケットの歯との間に隙間が形成されるように構成するのがよい。
また、薄肉ゴム膜部は、係合孔を実質的に塞ぐゴム膜本体と、このゴム膜本体をクローラ本体に連接させるゴム膜基部とから構成され、ゴム膜基部は、係合孔の内面のクローラ厚さ方向中途部から係合孔の内方に向けて延出された後、クローラ外周側に向けて延出されて形成されていて、ゴム膜基部のクローラ外周側に、クローラ外周側から凹む凹状部を有する構成とされるのがよい。
【００１２】
【発明の実施の形態】
以下、本発明の実施の形態を図面を参照して説明する。
図１及び図２は第１の形態のゴムクローラ６を示し、該ゴムクローラ６は、農業機械や建設機械等の走行部として採用されるクローラ式走行装置に使用されるゴムクローラ６であり、クローラ式走行装置は、例えば、進行方向前後一側に配置されたスプロケットと、進行方向前後他側に配置されたアイドラと、これらスプロケットとアイドラとの間に配置された複数個の転輪とをトラックフレームに左右方向の軸心廻りに回転自在に支持すると共に、これらスプロケット，アイドラ及び転輪に亘ってエンドレス状のゴムクローラ６を巻き掛けることで主構成されている。
【００１３】
前記ゴムクローラ６は、ゴムによって無端帯状に形成されたクローラ本体８と、このクローラ本体８内に、クローラ周方向Ａに間隔をおいて埋設された芯体９と、クローラ内周側Ｃの左右方向Ｂ（クローラ幅方向）中央側に、クローラ周方向Ａに間隔をおいて設けられていて転輪等の脱輪（ゴムクローラ６の外れ）を防止する脱輪防止部１０と、スチールコード等の抗張力コードからなり、芯体９を外囲いするようにクローラ本体８内に埋設された抗張体１１を備えて構成されている。
【００１４】
前記芯体９は、金属製又は硬質樹脂製等で形成され、左右方向Ｂに長く形成されており、そのクローラ内周側Ｃの左右方向Ｂ中央側に、左右一対の係合突部１４が設けられ、この左右の係合突部１４が脱輪防止部１０とされている。
クローラ本体８は、無端帯状の帯体部１５と、クローラ外周側Ｄに配置され且つクローラ周方向Ａに間隔をおいて配置されていて走行路面に接地するラグ１２とを備えている。
このクローラ本体８の左右方向Ｂ中央部で且つクローラ周方向Ａで隣り合う芯体９間には、スプロケットの歯を芯体９に噛み合わせるべく、該スプロケットの歯が挿入される係合孔１３が形成されていて、スプロケットの歯を芯体９に噛み合わせて、スプロケットを回転駆動させることにより、ゴムクローラ６を周方向Ａに循環回走させるように構成されている。
【００１５】
また、この種の走行装置により走行しているとき、ゴムクローラ６の外周側Ｄから土砂等が係合孔１３を通じて侵入し、これが泥玉形成の要因、又はクローラ本体８の虫喰い現象等による耐久性低下の要因等になるので、本発明のゴムクローラ６にあっては、係合孔１３からゴムクローラ６の内周側に土砂等が浸入しないように、係合孔１３のクローラ外周側Ｄを閉塞する薄肉ゴム膜部１７が設けられている。
この薄肉ゴム膜部１７は、係合孔１３のクローラ外周側Ｄを閉塞する主要ゴム層１７Ａによって主構成されていると共に、この主要ゴム層１７Ａのクローラ外周側Ｄを覆う被覆ゴム層１７Ｂを有する構成とされている。
【００１６】
この薄肉ゴム膜部１７の主要部分である主要ゴム層１７Ａは、クローラ本体８を構成するゴムとは別の種類のゴムであって、クローラ本体８を構成するゴムよりも加硫速度の遅いゴムで形成されている。
また、被覆ゴム層１７Ｂは、クローラ本体８と同様の（又は別の）ゴムによって構成されている。
この第１の形態のゴムクローラ６にあっては、薄肉ゴム膜部１７は、クローラ本体８よりも加硫速度の遅いゴムのみで構成されているのではなく、クローラ外周側Ｄにクローラ本体８と同様のゴムからなる被覆ゴム層１７Ｂを有するが、これに限定されることなく、後述する第２の形態のゴムクローラ６のように、薄肉ゴム膜部１７全体を加硫速度の遅いゴムで構成しても勿論よい。
【００１７】
前記薄肉ゴム膜部１７の主要ゴム層１７Ａ（薄肉ゴム膜部１７全体が加硫速度の遅いゴムで構成される場合は、薄肉ゴム膜部１７）のマトリックスゴムは、ＳＢＲ（スチレン・ブタジエンゴム）、ＮＢＲ（ニトリルゴム）、ＥＰＤＭ（エチレン・プロピレンゴム）、ＩＩＲ（ブチルゴム）などの加硫速度の遅いゴム群のうち、少なくとも１種類を含有し、且つその含有量が全マトリックスゴム１００重量部に対して１０重量部以上となるように構成されている。
また、薄肉ゴム膜部１７の主要ゴム層１７Ａ（薄肉ゴム膜部１７全体が加硫速度の遅いゴムで構成される場合は、薄肉ゴム膜部１７）の天然ゴム配合量はクローラ本体８の天然ゴム配合量に対して３分の２重量部以下とされているのがよい。
【００１８】
また、薄肉ゴム膜部１７の主要ゴム層１７Ａ（薄肉ゴム膜部１７全体が加硫速度の遅いゴムで構成される場合は、薄肉ゴム膜部１７）のシリカ配合量はクローラ本体８のシリカ配合量に対して２分の３重量部以上とされているのがよい。
前記構成のゴムクローラ６にあっては、クローラ本体８及び薄肉ゴム膜部１７は、ゴムクローラ６を成型するモールド内で加硫して形成されるが、このクローラ本体８及び薄肉ゴム膜部１７が同じゴムで構成されていると、薄肉ゴム膜部１７のゴムゲージが、クローラ本体８に比べて非常に薄肉に形成されるため、クローラ本体８を最適加硫となるように加硫すると、薄肉ゴム膜部１７が加硫オーバーとなり、薄肉ゴム膜部１７の加硫ゴムの伸び強度等の物理的性質が最高値に対して低下することとなるが、前述したように、薄肉ゴム膜部１７の主要部分を、クローラ本体８を構成するゴムよりも加硫速度の遅いゴムで形成する（薄肉ゴム膜部１７に、クローラ本体８を構成するゴムよりも加硫速度の遅いゴムを使用する）ことで、クローラ本体８及び薄肉ゴム膜部１７を、ともに最適加硫にすることができ、薄肉ゴム膜部１７を構成するゴムの物理的性質を適正なものとすることができ（従来のものに比べて、薄肉ゴム膜部１７を構成するゴムの物理的性質を向上させることができ）、薄肉ゴム膜部１７の耐久性を向上させることができる。
【００１９】
また、前記薄肉ゴム膜部１７は、実質的に係合孔１３を塞ぐゴム膜本体１９と、このゴム膜本体１９をクローラ本体８に連接させるゴム膜基部２０とから構成され、ゴム膜基部２０（付け根部分）のクローラ内周側Ｃの隅部分１８には、３ｍｍ以上のアールがつけられており、これにより、薄肉ゴム膜部１７のゴム膜基部２０が中央側に比べて厚肉となり、これによって破損し易い部分の強度が確保でき、薄肉ゴム膜体１７の耐久性向上が図られている。
また、この薄肉ゴム膜部１７に使用される加硫速度の遅いゴムは、クローラ本体８を構成するゴムよりも伸びが高い性質のゴムによって構成されているのがよい。
【００２０】
また、第１の形態のゴムクローラ６にあっては、クローラ本体８とは異なる種類のゴムを使用することにより、薄肉ゴム膜体１７の加硫速度をクローラ本体８に対して遅くするようにしているが、これに限定されることなく、その他、原料ゴムに加えられる加硫促進剤等の配合量を変えること等によって、薄肉ゴム膜部１７の加硫速度をクローラ本体８よりも遅くなるようにしてもよい。
図３は第２の形態のゴムクローラ６を示しており、第１の形態のゴムクローラ６と異なる点は、薄肉ゴム膜部１７が全体的にクローラ本体８を構成するゴムよりも加硫速度の遅いゴムから構成されている点、薄肉ゴム膜部１７が、ゴム膜基部２０側から中央側２１に向かうにしたがって漸次薄肉となるように形成されていて、薄肉ゴム膜部１７のゴム膜基部２０側の肉厚ａが中央部の肉厚ｂよりも厚肉とされて耐久性向上が図られている点、及びクローラ周方向Ａで隣り合う薄肉ゴム膜部１７が、同じゴム材料によって構成された連結部２２によって連結されている点であり、その他の構成については、第１の形態のゴムクローラ６と略同様に構成される。
【００２１】
なお、連結部２２はクローラ本体８の一部を構成し、すなわち、薄肉ゴム膜部１７よりも厚肉部分の一部を構成するが、芯体９に接していると共に、芯体９は通常金属によって形成され、熱伝導率が高いことから、連結部２２が、クローラ本体８のその他の部分よりも加硫速度が遅いゴムによって構成されていることは、該連結部２２のゴムの物理的性質に影響を与えることがない。
図４は第３の形態のゴムクローラ６を示しており、第１の形態のゴムクローラ６と異なる点は、クローラ本体８がスプロケット２に巻き掛けられた状態において、スプロケット２の歯２Ａが、薄肉ゴム膜部１７に接触しないように、薄肉ゴム膜部１７とスプロケット２の歯２Ａとの間に隙間Ｌが形成されるように構成されている点であり、その他の構成については、第１の形態のゴムクローラ６と略同様に構成される。
【００２２】
なお、スプロケット２の歯２Ａは角が尖らないように、丸み（Ｒ）が付けられている。
ここで、下記の表１に、クローラ本体８又は薄肉ゴム膜部１７に使用される配合ゴム材料Ａ〜Ｇの一例を示す。
また、この表１の下欄の物性は、各配合ゴム材料Ａ〜Ｇの加硫進行速度を表している。
また、下記の表２は、表１に例示した配合ゴム材料Ａ〜Ｇを、クローラ本体８及び薄肉ゴム膜部１７に使用した組み合わせの例を示すと共に、１００ｈｒ走行時の薄肉ゴム膜部１７の破損状態の評価を示す。
【００２３】
評価の欄において、○と◎は、良又は優良で、△と×は、悪いことを示す。
【００２４】
【表１】
0004064123.tif 000002
【００２５】
【表２】
0004064123.tif 000003
【００２６】
表２から、比較例１，２と実施例１，２から薄肉ゴム膜部１７に使用するゴム配合中の天然ゴム（ＮＲ）配合量がクローラ本体８に使用するゴム配合中の天然ゴム配合量に対し３分の２以下にすることで薄肉ゴム膜部１７の耐久性が良いことがわかる。
また、比較例３はクローラ本体８と薄肉ゴム膜部１７に加硫速度が同じゴム材料を使用した点で比較例１と同様だが、天然ゴムが入らないゴム材料を使用した例である。比較例４はクローラ本体８に加硫速度の遅いゴム材料を、薄肉ゴム膜部１７に加硫速度の速いゴム材料を使用した例である。
【００２７】
また、実施例３はシリカ配合のゴム材料を使用した例で比較例１に比べ、シリカ配合が優れていることが分かる。実施例４はシリカを増量した例である。
また、比較例５は比較例１と同様加硫速度が同じゴム材料であっても、シリカ配合のゴム材料を使用した例である。
また、実施例５は加硫速度、天然ゴム配合、シリカ配合等の本件条件を全て満足した（薄肉ゴム膜部１７の加硫速度は遅く、天然ゴム配合量は３分の２以下、シリカ配合量は２分の３以上）例である。実施例６はシリカ配合のゴム材料をいずれにも用いているが薄肉ゴム膜部１７に使用するゴム材料のほうにシリカ量を多くした例である。
【００２８】
図５は第４の形態のゴムクローラ６を示しており、第１の形態のゴムクローラ６と異なる点は、ゴムクローラ６を成型するモールド２４の、薄肉ゴム膜部１７を形成する部分２５に断熱材２６等を設けることにより薄肉ゴム膜部１７の加硫温度をその他の部分よりも低くするようにしている点であり、その他の構成については、第１の形態のゴムクローラ６と略同様に構成される。
この形態のゴムクローラ６にあっては、薄肉ゴム膜部１７の加硫温度をクローラ本体８の加硫温度よりも低くすることにより、薄肉ゴム膜部１７の加硫速度が遅くなり、これによって、薄肉ゴム膜部１７とクローラ本体８とを、ともに最適加硫とすることができ、薄肉ゴム膜部１７の物理的性質を適正なものとすることができる。
【００２９】
なお、薄肉ゴム膜部１７の加硫温度を低くする方法としては、断熱材２６を用いるのに限定されることはなく、例えば、モールド２４の、薄肉ゴム膜部１７を形成する部分２５を冷却するようにしてもよい。
図６及び図７は第５の形態のゴムクローラ６を示しており、第１の形態のゴムクローラ６と異なる点は、薄肉ゴム膜部１７にクローラ周方向Ａの切り込み２７（溝）が設けられている点であり、その他の構成については、第１の形態のゴムクローラ６と略同様に構成される。
【００３０】
薄肉ゴム膜部１７が、あまりクローラ外周側Ｄに位置していると、ゴムクローラ６がスプロケット等に巻き掛けられた時において、薄肉ゴム膜部１７が大きく伸ばされることとなるので、薄肉ゴム膜部１７は、スプロケットの歯の先端側が、ややかかる位置に設けられていて、スプロケットの歯が薄肉ゴム膜部１７に接触するが、薄肉ゴム膜部１７にクローラ周方向Ａの切り込み２７を入れることで、スプロケットの歯の押し付けを緩和できる。
図８は、第６の形態のゴムクローラ６を示しており、薄肉ゴム膜部１７のゴム膜基部２０が、係合孔１３の内面のクローラ厚さ方向Ｅ中途部から係合孔１３の内方に向けて延出された第１壁２０Ａと、この第１壁２０Ａからクローラ外周側Ｄに向けて延出された第２壁２０Ｂとから構成されていて、薄肉ゴム膜部１７が略樋形に形成されていると共に、ゴム膜基部２０のクローラ外周側Ｄに、クローラ外周側Ｄから凹む凹状部２８（くびれ部）を有するものである。
【００３１】
また、ゴム膜基部２０の第１壁２０Ａは、ゴム膜本体１９及び第２壁２０Ｂよりも厚肉に形成されている。
ところで、係合孔１３には、スプロケットの歯が挿入されるので、ゴム膜本体１９は、係合孔１３のクローラ外周側Ｄを塞ぐように、すなわち、クローラ本体８のクローラ厚さ方向Ｅ中心からクローラ外周側Ｄ寄りに設けられるが、ゴムクローラ６がスプロケットに巻き掛けられた部分においては、クローラ本体８のクローラ厚さ方向Ｅの中心からクローラ外周側Ｄに行くほど引張り力が大きくなって屈曲変化が大きくなるので、ゴム膜本体１９は、比較的大きな伸び縮みが頻繁に生じる。
【００３２】
しかしながら、ゴム膜基部２０は、係合孔１３の内面のクローラ厚さ方向Ｅ中途部（クローラ本体８のクローラ厚さ方向Ｅ中心の近傍位置）から係合孔１３の内方に向けて延出されており、薄肉ゴム膜部１７のクローラ本体８への連結部分（付け根部分）がクローラ本体８のクローラ厚さ方向Ｅの中心に近い位置にあるので、ゴムクローラ６の巻掛け部分における、薄肉ゴム膜部１７のクローラ本体８への連結部分の伸び縮みは小さい（尚、薄肉ゴム膜部１７のクローラ本体８への連結部分がクローラ本体８のクローラ厚さ方向Ｅの中心位置にあってもよい）。
【００３３】
したがって、図８に示すゴム膜部薄肉１７の構成より、薄肉ゴム膜部１７に亀裂が生じたとしても、その亀裂がクローラ本体８に波及する惧れが極めて小さいという効果を奏する。
また、この形態のゴムクローラ６にあっては、前述したように、ゴム膜基部２０は第１壁２０Ａと第２壁２０Ｂとによって、該ゴム膜基部２０のクローラ外周側Ｄにクローラ外周側Ｄから凹む凹状部２８が形成されるように構成されているので、ゴムクローラ６がスプロケットに巻き掛けられた部分において、スプロケットの歯によって薄肉ゴム膜部１７が押圧されたときに、ゴム膜本体１９の弾性的伸長を凹状部２８によって促し、すなわちゴム膜本体１９が比較的容易に弾性変形して応力集中を緩和して薄肉ゴム膜部１７の破れが防止され、しかも、ゴム膜基部２０の第１壁２０Ａが厚肉に形成されているので、ゴム膜基部２０の亀裂を防止することができるのである。
【００３４】
また、図８において、薄肉ゴム膜部１７のゴム膜本体１９は、抗張体１の埋設面と、クローラ本体８の外周面８ａとの間で、係合孔１３を実質的に閉塞するように配置されることによって、スプロケットの歯の挿入深さを十分に確保した上で、スプロケットの歯と、この歯に係合するゴムクローラ６の係合部分との間でゴム膜本体１９が挟み込まれて破れ易くなるのを防止しているのである。
また、薄肉ゴム膜部１７のゴム膜本体１９の厚さＴ１は、２ｍｍ以上、又は、クローラ本体８の最大厚さＬの１０％〜３０％とされている。
【００３５】
また、ゴム膜基部２０の第２壁２０Ｂは、図例では、クローラ外周側Ｄに向かうに従って係合孔１３の内方に移行する傾斜状に形成されているが、クローラ厚さ方向Ｅに沿って形成されていてもよい。
その他の構成は、前記各形態のゴムクローラ６と略同様に構成される。
前記形態のゴムクローラ６は、種々の設計変更は自由であり、また、各形態のゴムクローラ６の構成同志を組み合わせてもよい（例えば、薄肉ゴム膜部１７をクローラ本体８よりも加硫速度の遅いゴムで構成し、且つ、薄肉ゴム膜部１７の加硫温度をその他の部分よりも低くするようにすることで、薄肉ゴム膜部１７が最適加硫となるようにしてもよい）。
【００３６】
【発明の効果】
本発明によれば、無端帯状に形成されたクローラ本体に、該クローラ本体を駆動するスプロケットの歯が挿入される係合孔が周方向に間隔をおいて形成されていると共に、この係合孔のクローラ外周側を塞ぐ薄肉ゴム膜部が設けられており、これらクローラ本体及び薄肉ゴム膜部はゴムを加硫することで形成されると共に、この加硫の際において、ゴムクローラを成型するモールドの、薄肉ゴム膜部を形成する部分に断熱材を設けることにより薄肉ゴム膜部の加硫温度をクローラ本体の加硫温度よりも低くし、これによって薄肉ゴム膜部とクローラ本体とがともに最適加硫となるように、薄肉ゴム膜部の加硫速度をクローラ本体よりも遅くして加流することでゴムクローラを形成することにより、薄肉ゴム膜部のゴムの物理的性質を適正なものにでき、薄肉ゴム膜部の耐久性を向上させることができる。
【００３７】
また、薄肉ゴム膜部に、クローラ本体よりも加硫速度の遅いゴムを使用することにより、薄肉ゴム膜部の加硫速度を遅くすることができる。
また、薄肉ゴム膜部に使用される加硫速度の遅いゴムを、クローラ本体を構成するゴムよりも伸びが高い性質のゴムによって構成することにより、薄肉ゴム膜部の耐久性をさらに向上させることができる。
また、薄肉ゴム膜部の、クローラ本体に連接するゴム膜基部の肉厚を、中央側よりも厚して、破損し易い部分を丈夫にすることにより、薄肉ゴム膜部の耐久性をさらに向上させることができる。
【００３８】
また、クローラ本体がスプロケットに巻き掛けられた状態において、薄肉ゴム膜部とスプロケットの歯との間に隙間が形成されるように構成することにより、薄肉ゴム膜部の寿命が長くなる。
また、薄肉ゴム膜部は、係合孔を実質的に塞ぐゴム膜本体と、このゴム膜本体をクローラ本体に連接させるゴム膜基部とから構成され、ゴム膜基部は、係合孔の内面のクローラ厚さ方向中途部から係合孔の内方に向けて延出された後、クローラ外周側に向けて延出されて形成されていて、ゴム膜基部のクローラ外周側に、クローラ外周側から凹む凹状部を有することにより、クローラ本体に亀裂が及ぶことを防止する。
【図面の簡単な説明】
【図１】  本発明の第１の形態に係るゴムクローラの周方向の断面図である。
【図２】  ゴムクローラの幅方向の断面図である。
【図３】  第２の形態に係るゴムクローラの周方向の断面図である。
【図４】  第３の形態に係るゴムクローラの周方向の断面図である。
【図５】  第４の形態のゴムクローラに係るモールドの断面図である。
【図６】  第５の形態に係るゴムクローラの外周側から見た図である。
【図７】  図６のＣ−Ｃ線矢示断面図である。
【図８】  第６の形態に係るゴムクローラの幅方向の断面図である。
【符号の説明】
１    ゴムクローラ
２    スプロケット
２Ａ  歯
８    クローラ本体
１３    係合孔
１７    薄肉ゴム膜部
１９    ゴム膜本体
２０    ゴム膜基部
２４    モールド
２５    薄肉形成部分
２６    断熱材
２８    凹状部
Ａ    クローラ周方向
Ｌ    隙間
【図１】
0004064123.tif 000004
【図２】
0004064123.tif 000005
【図３】
0004064123.tif 000006
【図４】
0004064123.tif 000007
【図５】
0004064123.tif 000008
【図６】
0004064123.tif 000009
【図７】
0004064123.tif 000010
【図８】
0004064123.tif 000011